(57)【要約】【課題】  種々の形状を容易に形成することができる、ゲル組成物、その硬化物、ゲル組成物のキットおよび硬化物の製造方法を提供すること。【解決手段】  アクリル官能基を３以上有するポリアクリレート（Ａ）と、アミン化合物（Ｂ）と、を含有することにより、短時間でゲル組成物を形成できるから、例えば、ポリアクリレート（Ａ）とアミノ化合物（Ｂ）とを混合してゲル組成物とするゲル化工程と、前記ゲル組成物を所定形状に成形する成形工程と、前記ゲル組成物を硬化させて硬化物とする硬化工程により、容易に所望形状の硬化物を得ることができる。【選択図】  なし【特許請求の範囲】
【請求項１】
アクリル官能基を３以上有するポリアクリレート（Ａ）と、アミン化合物（Ｂ）と、を含有することを特徴とするゲル組成物。
【請求項２】
前記ポリアクリレート（Ａ）がポリマーアクリレートである請求項１記載のゲル組成物。
【請求項３】
前記ポリアクリレート（Ａ）がデンドリマーアクリレートである請求項１記載のゲル組成物。
【請求項４】
前記アミン化合物（Ｂ）がモノアミン化合物またはジアミン化合物である請求項１、２または３記載のゲル組成物。
【請求項５】
前記アミン化合物（Ｂ）がアルコキシシリル基を有する請求項１〜４のいずれか１項に記載のゲル組成物。
【請求項６】
前記ポリアクリレート（Ａ）のアクリル官能基と、前記アミン化合物（Ｂ）中の前記アミノ基とのモル比が、１／１．５〜１／２２である請求項１〜５のいずれか１項に記載のゲル組成物。
【請求項７】
請求項１〜６のいずれか１項に記載のゲル組成物を硬化させて得られる硬化物。
【請求項８】
アクリル官能基数が３以上であるポリアクリレート（Ａ）を含有する第一液と、アミノ化合物（Ｂ）を含有する第二液と、
を有することを特徴とするゲル組成物形成用のキット。
【請求項９】
アクリル官能基数が３以上であるポリアクリレート（Ａ）と、アミノ化合物（Ｂ）とを混合してゲル組成物とするゲル化工程と、
前記ゲル組成物を硬化させて硬化物とする硬化工程と、
を有することを特徴とする硬化物の製造方法。
【請求項１０】
前記ゲル化工程と前記硬化工程との間に、前記ゲル組成物を所定形状に成形する成形工程を有する請求項９に記載の硬化物の製造方法。
【発明の詳細な説明】
【技術分野】
【０００１】
本発明は、ゲル組成物、その硬化物、ゲル組成物のキットおよび硬化物の製造方法に関する。
【背景技術】
【０００２】
反応や保存時に生じるゲル化は、従来、種々の樹脂組成物における問題として認識されている。例えば、特許文献１には、アリルメタクリレート共重合体について、二重結合の安定性が低いことから、アリルメタクリレートの重合体の合成時や、各種アクリルモノマーをラジカル共重合する場合にゲル化することが記載されている。特許文献２には、環状オリゴシロキサンの製造方法において、反応系がゲル化することが記載されている。特許文献３には、エポキシオリゴマーの製造方法にける反応中のゲル化が記載されている。特許文献４には、アルコキシシランの水溶液が不安定であって、室温で保存しておくだけでも不可逆的にゲル化することが記載されている。特許文献５には、樹脂組成物の保存中に、アクリル系モノマー混合物またはその部分重合物と、分子中にイソシアネート基を有する（メタ）アクリレート化合物としてゲル化することにより、保存安定性が低下することが記載されている。
【先行技術文献】
【特許文献】
【０００３】
【特許文献１】特開平９−４８８２１号公報
【特許文献２】特開２０００−１６９４８７号公報
【特許文献３】特開２００３−４０９７５号公報
【特許文献４】特開２００８−１１１０２３号公報
【特許文献５】特開２０１３−１５９６６４号公報
【発明の概要】
【発明が解決しようとする課題】
【０００４】
樹脂組成物のゲル化は、特許文献１〜５のいずれにおいても抑制すべきものとされており、ゲル化した樹脂組成物はいわば無用の産物であるとされていた。これに対して、本発明は、短時間で樹脂組成物をゲル化することによりゲル化反応を制御すること、さらには、加工後に硬化させて種々の形状の硬化物を形成可能である加工性の良好なゲル組成物とすることにより、ゲル化した樹脂組成物（ゲル組成物）を積極的に利用することを目的としている。
本発明の課題は、種々の形状を容易に形成することができる、ゲル組成物、その硬化物、ゲル組成物のキットおよび硬化物の製造方法を提供することである。
【課題を解決するための手段】
【０００５】
本発明者らは、特定のアクリル系化合物とアミン系化合物とを混合することにより、短時間でゲル化することを見出し、本発明を完成するに至った。
すなわち、本発明は以下の［１］〜［１０］に関する。
【０００６】
［１］アクリル官能基を３以上有するポリアクリレート（Ａ）と、アミン化合物（Ｂ）と、を含有することを特徴とするゲル組成物。
【０００７】
［２］前記ポリアクリレート（Ａ）がポリマーアクリレートである［１］記載のゲル組成物。
［３］前記ポリアクリレート（Ａ）がデンドリマーアクリレートである［１］記載のゲル組成物。
【０００８】
［４］前記アミン化合物（Ｂ）がモノアミン化合物またはジアミン化合物である［１］、［２］または［３］記載のゲル組成物。
［５］前記アミン化合物（Ｂ）がアルコキシシリル基を有する［１］〜［４］のいずれか１項に記載のゲル組成物。
【０００９】
［６］前記ポリアクリレート（Ａ）のアクリル官能基と、前記アミン化合物（Ｂ）中の前記アミノ基とのモル比が、１／１．５〜１／２２である［１］〜［５］のいずれか１項に記載のゲル組成物。
【００１０】
［７］［１］〜［６］のいずれか１項に記載のゲル組成物を硬化させて得られる硬化物。
【００１１】
［８］アクリル官能基数が３以上であるポリアクリレート（Ａ）を含有する第一液と、アミノ化合物（Ｂ）を含有する第二液と、を有することを特徴とするゲル組成物形成用のキット。
【００１２】
［９］アクリル官能基数が３以上であるポリアクリレート（Ａ）と、アミノ化合物（Ｂ）とを混合してゲル組成物とするゲル化工程と、前記ゲル組成物を硬化させて硬化物とする硬化工程と、を有することを特徴とする硬化物の製造方法。
［１０］前記ゲル化工程と前記硬化工程との間に、前記ゲル組成物を所定形状に成形とする成形工程を有する［９］に記載の硬化物の製造方法。
【発明の効果】
【００１３】
本発明によれば、ポリアクリレート（Ａ）とアミン化合物（Ｂ）とを混合することにより、短時間でゲル組成物を形成することができる。したがって、例えば、ゲル組成物を所定の形状に成形した後に硬化させることにより、種々の形状の硬化物を容易に製造することが可能になる。
【発明を実施するための形態】
【００１４】
以下、本発明の実施形態について説明する。
＜ゲル組成物＞
本発明のゲル組成物は、アクリル官能基数が３以上であるポリアクリレート（Ａ）とアミン化合物（Ｂ）とを、それらのゲル化反応物として含有している。これらの二成分を混合することにより、短時間でゲル化が進行し、加熱工程を経ないでゲル組成物が形成される。ポリアクリレート（Ａ）とアミン化合物（Ｂ）とがマイケル付加によってＣ−Ｎ結合を形成し、オリゴマー化することによってゲル化すると推測される。これら二つの成分を常温で混合した場合、混合してから数分間から数時間程度でゲル組成物が形成される。このため、例えば、ゲル組成物を所望の形状としてから硬化させることにより、種々の形状の硬化物を容易に製造することができる。ゲル化後の硬化反応に関与するのは、アミン化合物と反応せずに残存したアクリル官能基であると推測される。
【００１５】
本発明において「ゲル」とは、ポリアクリレート（Ａ）とアミン化合物（Ｂ）との相互作用によって独立した流動性を失い、粘性的な性質と弾性的な性質とを併せもった半固体状のものをいう。具体的に本明細書では、常温（２５℃）条件下における動的粘弾性を角周波数１０ｒａｄ／秒の条件で測定して得られる損失正接（ｔａｎδ）が０．５未満であるものを「ゲル」とする。なお、損失正接（ｔａｎδ）は粘弾牲を示す指標であり、貯蔵弾性率（Ｇ１）と損失弾性率（Ｇ２）との比Ｇ２／Ｇ１で定義される。
【００１６】
＜ポリアクリレート（Ａ）＞
本発明のゲル組成物は、一分子中にアクリル官能基を３以上有しているポリアクリレート（Ａ）（以下、適宜「ポリアクリレート（Ａ）」ともいう。）を含有している。アクリル官能基を一分子中に３以上有することにより、ポリアクリレート（Ａ）のアクリル官能基と、アミン化合物（Ｂ）のアミノ基との相互作用によりゲル化して、ゲル状組成物を形成することができる。
【００１７】
アクリル官能基を３以上有するポリアクリレート（Ａ）としては、例えば、ペンタエリストールトリアクリレート、トリメチロールプロパントリアクリレート、トリメチロールＥＯ付加トリアクリレート、トリスアクリロイルオキシエチルフォスフェート、トリス（アクリロイルオキシエチル）イソシアヌレート、アルキル変性ジペンタエリスリトールトリアクリレート、ＥＯ変性トリメチロールプロパントリアクリレート、ＰＯ変性トリメチロールプロパントリアクリレート、ペンタエリスリトールテトラアクリレート、アルキル変性ジペンタエリスリトールテトラアクリレート、ジトリメチロールプロパンテトラアクリレート、ジペンタエリスリトールヘキサアクリレート、ジペンタエリスリトールモノヒドロキシペンタアクリレート、アルキル変性ジペンタエリスリトールペンタアクリレート、ビスコートＶ＃８０２、ビスコートＶ＃１０００などが挙げられる。「ビスコート」は大阪有機化学株式会社の商品名である。官能基が１６以上のものはＰｅｒｓｔｏｒｐ  Ｓｐｅｃｉａｌｔｙ  Ｃｈｅｍｉｃａｌｓが販売しているＢｏｌｔｏｒｎ  Ｈ２０（１６官能基）、Ｂｏｌｔｏｒｎ  Ｈ３０（３２官能基）、Ｂｏｌｔｏｒｎ  Ｈ４０（６４官能基）を原料にそれらをアクリル化することで得られる。
【００１８】
短時間でゲル化することができ、アミン化合物（Ｂ）の濃度を調整することによりゲル化の時間を調整できるという観点から、ポリアクリレート（Ａ）のうち、ポリマーアクリレートおよびデンドリマーアクリレートが好ましい。また、取扱い性に優れた粘度のゲル組成物が得られるという観点から、デンドリマーアクリレートが好ましい。なお、「ポリマーアクリレート」とは線状高分子にアクリル官能基が結合してなるものをいい、「デンドリマーアクリレート」とはアクリル基を有する枝分子が放射状に組み立てられた球状の巨大分子をいう。
【００１９】
ポリアクリレート（Ａ）一分子中の平均アクリル官能基数は、高速ゲル化すなわち短時間でゲル化してゲル化組成物が得られるという観点から、３以上が好ましく、５以上がより好ましく、１０以上がさらに好ましい。ポリアクリレート（Ａ）がポリマーアクリレートまたはデンドリマーアクリレートである場合、一分子中のアクリル官能基数はいずれも平均値である。
【００２０】
ポリアクリレート（Ａ）の含有量は、より物理的強度に優れるという観点から、ゲル組成物を１００質量％として、１０質量％以上であることが好ましく、３０質量％以上であることがより好ましく、９０質量％以上であることがさらに好ましい。
【００２１】
＜アミン化合物（Ｂ）＞
本発明のゲル組成物はアミン化合物（Ｂ）を含有している。アミン化合物（Ｂ）は、一分子中に一つのアミノ基を有するモノアミン化合物、二つのアミノ基を有するジアミン化合物、および三つ以上のアミノ基を有するアミン化合物のいずれでもよい。ポリアクリレート（Ａ）のアクリル官能基と、アミン化合物（Ｂ）のアミノ基との反応によるゲル化を迅速に進行させるという観点から、ジアミン化合物や、三つ以上のアミノ基を有するアミン化合物が好ましい。アミノ基は、第１級アミノ基、第２級アミノ基のいずれでもよいが、高速ゲル化の観点から、マイケル付加反応に関与する反応点がより多い第１級アミノ基が好ましい。
【００２２】
アミン化合物（Ｂ）は、アルコキシシリル基を有していてもよい。アミン化合物（Ｂ）がアルコキシシリル基を有することにより、有機化合物と無機化合物とを複合化することが可能になる。また、ゲル組成物を硬化する際、ポリアクリレート（Ａ）のアクリル官能基の光硬化に加えて、アルコキシシリル基のシランカップリングによって硬化物の強度が向上する。
【００２３】
ポリアクリレート（Ａ）およびアミン化合物（Ｂ）を合計した含有量は、構造的強度が高いゲルが得られるという観点から、ゲル組成物全体を１００質量％として、１０質量％以上であることが好ましく、３０質量％以上であることがより好ましく、９０質量％以上であることがさらに好ましい。
【００２４】
ゲル組成物に含まれるポリアクリレート（Ａ）とアミン化合物（Ｂ）との比率は、常温でゲル化を迅速に進行させるとともに、ゲル組成物の硬化に寄与するアクリル官能基を残存させるという観点から、アクリル官能基／アミノ基のモル比率として１／１．５〜１／２２が好ましく、１／１０〜１／２２がより好ましく、１／１５〜１／２２がさらに好ましい。
【００２５】
＜硬化物＞
上述したように、ポリアクリレート（Ａ）とアミン化合物（Ｂ）とを混合することにより、短時間でゲル組成物が形成される。このゲル組成物に含まれている未反応のアクリレート（Ａ）を重合することによって硬化物を製造できる。あらかじめ半固体状のゲル組成物を形成することにより、硬化前のゲル組成物を所定形状に成形することが容易になる。そして、所定形状としたゲル組成物を硬化させることによって、複雑な立体形状の硬化物を容易かつ効率的に形成することができる。
【００２６】
＜キット＞
本発明は、アクリル官能基数が３以上であるポリアクリレート（Ａ）を含有する第一液と、アミノ化合物（Ｂ）を含有する第二液と、を有することを特徴とするゲル組成物のキット（セット）として実施することもできる。上述したとおり、ポリアクリレート（Ａ）とアミノ化合物（Ｂ）とを混合することによりゲル組成物の形成が容易になるから、上記のキットによれば、必要に応じてゲル組成物を調製し、所定形状の硬化物を簡単に製造することが可能になる。
【００２７】
＜硬化物の製造方法＞
本発明は、アクリル官能基数が３以上であるポリアクリレート（Ａ）とアミノ化合物（Ｂ）とを混合してゲル組成物とするゲル化工程と、前記ゲル組成物を硬化させて硬化物とする硬化工程と、を有する硬化物の製造方法として実施することもできる。この場合、ゲル化工程と硬化工程との間に、ゲル組成物を所定形状に成形する成形工程を実施することが好ましい。硬化工程の前の成形工程により、ゲル組成物を所望の立体形状としておくことにより、ゲル組成物を硬化させる硬化工程によって、複雑な形状の硬化物であっても容易かつ効率的に形成することができる。
【実施例】
【００２８】
以下、本発明を実施例および比較例により説明するが、本発明はこれらの実施例に限定されるものではない。実施例および比較例において用いる、一分子中のアクリル官能基数が３以上のポリアクリレート（Ａ）、アミン化合物（Ｂ）、ジオールおよびアクリレートの名称ならびにその略号を示す。この略号を使用して、以下の実施例を説明する。
【００２９】
＜ポリアクリレート（Ａ）＞
Ｍ３０５：一分子中にアクリル官能基を３以上有するポリアクリレート、ペンタエリスリトールトリアクリレート（３官能基、分子量２９８）およびペンタエリスリトールテトラアクリレート（４官能基、分子量３５２）の混合物（商品名：アロニックスＭ３０５、東亜合成（株）製）
【化１】
2018058985.tif 000002
８ＫＸ−０７７：ＵＶ硬化型ポリマーアクリレート、アクリレート官能基数約４８、平均分子量２３，０００（大成ファインケミカル（株）社製）
Ｖ＃１０００：デンドリマーアクリレート、アクリレート官能基数約６〜１２、分子量約１，０００〜２，０００（大阪有機化学（株）製）
＜アミン化合物（Ｂ）＞
ＤＢ３ＡＰＥ：第１級アミノ基を２つ有するジアミン化合物、ジエチレングリコールビス（３−アミノプロピル）エーテル、分子量２２０．３１（東京化成工業（株）製）
ＡＰＭＳ：第１級アミノ基を１つ有し、アルコキシシリル基を有するモノアミン化合物、３−アミノプロピルトリメトキシシラン、分子量１７９．２９（東京化成工業（株）製）
【化２】
2018058985.tif 000003
＜ジオール＞
ＤＧ：ジエチレングリコール、分子量１０６．１２
＜アクリレート＞
ＴＨＦＭＡ：アクリル官能基を一分子中に１つ有するアクリレート、テトラヒドロフルフリルメタクリレート、分子量１７０．２１
１，６ＨＸＡ：アクリル官能基を一分子中に２つ有するポリアクリレート、１，６ヘキサンジオールジアクリレート、分子量２２６．３
【化３】
2018058985.tif 000004
【００３０】
アクリレートおよびアミンからなるゲルを以下に示すように作製した。表１に実施例１〜４および比較例１〜３の成分および物性等についてまとめた。
【００３１】
【表１】
2018058985.tif 000005
【００３２】
［実施例１］
サンプル管に、Ｍ３０５（アクリル官能基を一分子中に３以上有するポリアクリレート）を２．７０ｇおよびＤＢ３ＡＰＥ（第１級アミノ基を２つ有するジアミン化合物）を０．３０ｇ仕込み、室温で１分間撹拌し、各成分を均一に溶解させた。この時点（両成分が均一に溶解した時点）を起点として、目視によってサンプルが完全に流動性を失ってゲル組成物となるまでの時間（ゲル化時間）を計測したところ６時間（３６０分間）であった。
続いて、レオメーター（Ａｎｔｏｎ Ｐａａｒ社製  粘弾性測定装置ＭＣＲ３０２）を使用して、ゲル化したサンプル（ゲル組成物）の損失正接を測定した。角周波数を１０ｒａｄ／秒として貯蔵弾性率と損失弾性率とを測定した。これらの測定結果を用いて計算した損失正接（ｔａｎδ）は０．４０１であった。
【００３３】
［実施例２］
表１に示すとおり、Ｍ３０５に代えて８ＫＸ−０７７（ＵＶ硬化型ポリマーアクリレート）を用いたこと、および攪拌にＶＯＬＴＥＸミキサーを用いたこと以外、実施例１と同様にしてゲル組成物を作製した。ゲル化時間は１分間、損失正接は０．２７７であった。
【００３４】
［実施例３］
表１に示すとおり、Ｍ３０５に代えてＶ＃１０００（デンドリマーアクリレート）を用いたこと、および攪拌にＶＯＬＴＥＸミキサーを用いたこと以外、実施例１と同様にしてゲル組成物を作製した。ゲル化時間は２分間、損失正接は０．０２３２であった。
【００３５】
［実施例４］
表１に示すとおり、Ｍ３０５に代えてＶ＃１０００（デンドリマーアクリレート）を用いたこと、およびＤＢ３ＡＰＥに代えてＡＰＭＳ（第１級アミノ基を１つ有し、アルコキシシリル基を有するモノアミン化合物）を用いたこと、ならびに、攪拌にＶＯＬＴＥＸミキサーを用いたこと以外、実施例１と同様にしてゲル組成物を作製した。ゲル化に要した時間は９時間（５４０分間）、損失正接は０．０３０２であった。
【００３６】
[比較例１]
表１に示すとおり、Ｍ３０５に代えてＴＨＦＭＡ（アクリル官能基を一分子中に一つ有するアクリレート）を用いたこと、および、攪拌にＶＯＬＴＥＸミキサーを用いたこと以外、実施例１と同様にした。成分の溶解から２４時間（１４４０分間）経過時点においてゲル組成物を得ることができず、その損失正接を測定したところ、１．１９であった。
【００３７】
［比較例２］
表１に示すとおり、ＤＢ３ＡＰＥ（アミン化合物（Ｂ））０．３ｇに代えて、ＤＧ（ジエチレングリコール）０．１４５ｇを用いたこと、および、攪拌にＶＯＬＴＥＸミキサーを用いたこと以外、実施例１と同様にした。成分の溶解から２４時間経過時点においてゲル組成物は得られず、その損失正接を測定したところ２２であった。
【００３８】
［比較例３］
表１に示すとおり、Ｍ３０５に代えて１，６ＨＸＡ（アクリル官能基を一分子中に２つ有するポリアクリレート）を用いたこと以外、実施例１と同様にした。成分の溶解から２４時間経過時点においてゲル組成物は得られず、その損失正接は１．６８であった。
【００３９】
実施例１〜実施例４はいずれも、ゲル化時間が数分から数時間経過した時点において、目視によりゲル組成物の形成が確認され、その損失正接は０．５未満であった、対して、比較例１および比較例３はいずれも、成分の溶解から２４時間経過した時点においてゲル組成物が形成されなかった。この結果から、一分子中に３以上のアクリル官能基を有するポリアクリレート（Ａ）がゲル組成物の形成に必要といえる。
アミン化合物（Ｂ）の代わりにジオールを用いた比較例２は、溶解から２４時間経過した時点においてゲル組成物が形成されなかった。この結果から、ゲル化には、一分子中に３以上のアクリル官能基を有するポリアクリレート（Ａ）と、アミン化合物（Ｂ）と、を併用する必要があるといえる。
【００４０】
実施例２および実施例３のゲル化時間は、実施例１および実施例４よりもさらに短縮された。この結果から、ポリアクリレート（Ａ）として、ポリマーアクリレートまたはデンドリマーアクリレートを用いることによってゲル化時間が短縮できることが分かった。また、ポリマーアクリレートおよびデンドリマーアクリレートを用いた場合、アミン化合物（Ｂ）の濃度を低くすることにより、ゲル化時間を長くすることもできる。したがって、ポリアクリレート（Ａ）として、ポリマーアクリレートまたはデンドリマーアクリレートを用いて、アミン化合物の濃度を調整することにより、ゲル化時間を所望の時間に調整することが可能である。ゲル化時間を調整可能であることは、製造プロセスに応じてゲル組成物を形成できるという点において有利である。
【００４１】
デンドリマーアクリレートを用いた実施例３のゲル組成物は、ポリマーアクリレートを用いた実施例２のゲル組成物に比べて粘度が低く取扱い性が良好であった。また、ゲル化後において、ポリアクリレート（Ａ）を溶解する溶媒がゲル組成物から流出することもなかった。このように、デンドリマーアクリレートは、作業性が良好な取扱い性の良いゲル組成物が得られるという点において、より好ましいといえる。
【００４２】
アミン化合物（Ｂ）として、第１級アミノ基を１つ有し、アルコキシシリル基を有するモノアミン化合物を用いた実施例４は、実施例１〜実施例３同様、ゲル組成物を得ることができた。アルコキシシリル基を有するアミン化合物（Ｂ）を用いることにより、ゲル組成物中のポリアクリレート（Ａ）の残存アクリル官能基による光硬化に加えて、アルコキシシランのシランカップリングによって、ゲル組成物を硬化することができる。また、ゲル組成物を有機材料および無機材料のいずれとも親和性の良好な有機と無機との複合材料（ハイブリッド）とすることが可能になる。
【００４３】
表１に示すように、実施例１〜４で得られたゲル組成物はいずれも、常温条件下におけるゲル化時間は数分間から数時間程度であった。このように短時間で製造できる本発明のゲル組成物は製造プロセスの面で優れているといえる。
【産業上の利用可能性】
【００４４】
本発明のゲル組成物は、短時間で調製することができるから、必要に応じてゲル化して硬化させることにより、種々の形状の硬化物の製造に適したゲル組成物として利用できる。